(57)【要約】【課題】映像のコントラストを高める光学機能、電磁波遮蔽機能、および近赤外線／ネオンカット機能を有する安価で透過率の高い表示装置用フィルタ、表示装置用フィルタの製造方法、およびフィルタ付表示装置を提供する。【解決手段】本発明による表示装置用フィルタ１０は、ＰＤＰ３０の前面に設置される。この表示装置用フィルタ１０は、映像のコントラストを高める光学機能層２０を備えている。この光学機能層２０は、近赤外線吸収色素およびネオン吸収色素を含有させた透明樹脂部２１と、透明樹脂部２１に埋め込まれ、導電性インクからなる黒化樹脂部２２とからなっている。これにより外光を吸収してＰＤＰ３０からの映像のコントラストを高めるとともに、ＰＤＰ３０から放出される電磁波を効果的に遮蔽し、かつ近赤外線およびネオン光をカットすることができる。【選択図】図１
2008256835.tif 000002
【特許請求の範囲】
【請求項１】
表示装置の前面に設置される表示装置用フィルタにおいて、
映像のコントラストを高める光学機能層を備え、
光学機能層は、透明樹脂部と透明樹脂部に埋め込まれた黒化樹脂部とからなり、
光学機能層の透明樹脂部中に近赤外線吸収色素またはネオン吸収色素、もしくは双方の色素を含有させ、
光学機能層の黒化樹脂部は導電性インクからなり、電磁波シールド機能を有することを特徴とする表示装置用フィルタ。
【請求項２】
黒化樹脂部は、ストライプ状に形成されていることを特徴とする請求項１に記載の表示装置用フィルタ。
【請求項３】
黒化樹脂部は、格子状に形成されていることを特徴とする請求項１に記載の表示装置用フィルタ。
【請求項４】
光学機能層の透明樹脂部中に金属粉が添加され、これにより更に電磁波シールド機能を高めることを特徴とする請求項１乃至３のいずれかに記載の表示装置用フィルタ。
【請求項５】
光学機能層上に、導電性を有する導電層を更に設け、これにより更に電磁波シールド機能を高めることを特徴とする請求項１乃至３のいずれか記載の表示装置用フィルタ。
【請求項６】
反射防止層を更に備えたことを特徴とする請求項１乃至５のいずれか記載の表示装置用フィルタ。
【請求項７】
支持用基材を更に備えたことを特徴とする請求項１乃至６のいずれか記載の表示装置用フィルタ。
【請求項８】
請求項１乃至７のいずれか記載の表示装置用フィルタと、
表示装置とを備えたことを特徴とするフィルタ付表示装置。
【請求項９】
表示装置の前面に設置される表示装置用フィルタの製造方法において、
透明基材を準備する工程と、
透明基材上に映像のコントラストを高める光学機能層を設ける工程と、を備え、
光学機能層は、透明樹脂部と透明樹脂部に埋め込まれた黒化樹脂部とからなり、
光学機能層の透明樹脂部中に近赤外線吸収色素またはネオン吸収色素、もしくは双方の色素を含有させ、
光学機能層の黒化樹脂部は導電性インクからなり、電磁波シールド機能を有することを特徴とする表示装置用フィルタの製造方法。
【発明の詳細な説明】
【技術分野】
【０００１】
本発明は、例えば表示装置の表示面のような光透過面等に配置されて用いられる表示装置用フィルタおよびフィルタ付表示装置に係り、とりわけ映像のコントラストを高める光学機能、電磁波遮蔽機能、および近赤外線／ネオンカット機能を有する表示装置用フィルタおよびこのような表示装置用フィルタを有するフィルタ付表示装置に関する。また、本発明は、光学機能、電磁波遮蔽機能、および近赤外線／ネオンカット機能をいずれも有する表示装置用フィルタの製造方法に関する。
【背景技術】
【０００２】
近年、各種の映像表示装置が、種々の分野で利用されている。そして、映像表示装置に表示される映像を明瞭に観察することができるようにするためには、映像のコントラストを高めることが有効である。そして、映像のコントラストを高めるための種々の研究がなされており（例えば、特許文献１）、外光の表示面への入射を抑制することが有効とされている。とりわけ、プラズマディスプレイパネル（ＰＤＰ）においては、その構造的特徴から表示面が全体的に白っぽくなり、映像のコントラストが低下しやすい。このため、プラズマディスプレイパネルの前面には、外光を吸収する遮光材が配置される。
【０００３】
また近年、各種映像表示装置から発生される電磁波による、電子機器や身体等への電磁気的なノイズ妨害（Electro Magnetic Interference; EMI）が問題となっている。例えば、プラズマディスプレイパネル（ＰＤＰ）は、データ電極と蛍光層を有するガラス板と透明電極を有するガラス板との組合体であり、作動すると電磁波が大量に発生する。このため、プラズマディスプレイパネルの前面には、メッシュ状（格子状）に形成された導電体を含む電磁波シールド材が配置される。そして、この電磁波シールド材によって、映像表示装置から発生する電磁波を遮蔽するようになっている。
【特許文献１】特許第２６２４４６２号公報
【発明の開示】
【発明が解決しようとする課題】
【０００４】
ところで、映像表示装置の表示面の前面に配置される遮光材、電磁波シールド材、および近赤外線／ネオンカット材は、互いに全く異なる特殊な構造を有しており、別部材として作製されている。そして、遮光材、電磁波シールド材、および近赤外線／ネオンカット材を表示装置の表示面上へ配置する場合、遮光材、電磁波シールド材、および近赤外線／ネオンカット材が別個に表示面上に配置される、あるいは、遮光材と電磁波シールド材と近赤外線／ネオンカット材とが予め積層され、得られた積層体が表示面上に配置される。この結果、表示装置の構成が複雑化するとともに、表示装置の製造コストが高くなってしまう。
【０００５】
また、映像表示装置に限られず、遮光材、電磁波シールド材、および近赤外線／ネオンカット材が積層されて用いられる場合がある。そしてこの場合、同様の問題が生じ得る。
【０００６】
また映像表示装置のうち、とりわけＰＤＰからは電磁波だけでなく、近赤外線、あるいは封入ガスからネオン光が放出してオレンジ色が強くなり、色純度が低下することも考えられる。
【０００７】
本発明は、このような点を考慮してなされたものであり、映像のコントラストを高める光学機能、電磁波を遮蔽する電磁波遮蔽機能、および近赤外線／ネオンカット機能を有する安価で透過率の高い表示装置用フィルタ、表示装置用フィルタの製造方法、およびフィルタ付表示装置を提供することを目的とする。
【課題を解決するための手段】
【０００８】
本発明は、表示装置の前面に設置される表示装置用フィルタにおいて、映像のコントラストを高める光学機能層を備え、光学機能層は、透明樹脂部と透明樹脂部に埋め込まれた黒化樹脂部とからなり、光学機能層の透明樹脂部中に近赤外線吸収色素またはネオン吸収色素、もしくは双方の色素を含有させ、光学機能層の黒化樹脂部は導電性インクからなり、電磁波シールド機能を有することを特徴とする表示装置用フィルタである。
【０００９】
本発明は、黒化樹脂部は、ストライプ状に形成されていることを特徴とする表示装置用フィルタである。
【００１０】
本発明は、黒化樹脂部は、格子状に形成されていることを特徴とする表示装置用フィルタである。
【００１１】
本発明は、光学機能層の透明樹脂部中に金属粉が添加され、これにより更に電磁波シールド機能を高めることを特徴とする表示装置用フィルタである。
【００１２】
本発明は、光学機能層上に、導電性を有する導電層を更に設け、これにより更に電磁波シールド機能を高めることを特徴とする表示装置用フィルタである。
【００１３】
本発明は、反射防止層を更に備えたことを特徴とする表示装置用フィルタである。
【００１４】
本発明は、支持用基材を更に備えたことを特徴とする表示装置用フィルタである。
【００１５】
本発明は、表示装置用フィルタと、表示装置とを備えたことを特徴とするフィルタ付表示装置である。
【００１６】
本発明は、表示装置の前面に設置される表示装置用フィルタの製造方法において、透明基材を準備する工程と、透明基材上に映像のコントラストを高める光学機能層を設ける工程と、を備え、光学機能層は、透明樹脂部と透明樹脂部に埋め込まれた黒化樹脂部とからなり、光学機能層の透明樹脂部中に近赤外線吸収色素またはネオン吸収色素、もしくは双方の色素を含有させ、光学機能層の黒化樹脂部は導電性インクからなり、電磁波シールド機能を有することを特徴とする表示装置用フィルタの製造方法である。
【発明の効果】
【００１７】
以上のように本発明によれば、光学機能層が電磁波シールド機能および近赤外線／ネオンカット機能を有しているので、電磁波シールド層と光学機能層と近赤外線／ネオンカット層とを別々に設ける必要がない。このため表示装置用フィルタを構成する部材の数を減らすことができる。これにより、表示装置用フィルタを製造する工程数を削減することができ、製造コストの低減を図ることができる。また表示装置用フィルタの透過率を向上させ、表示装置用フィルタ全体を軽量化することができる。
【発明を実施するための最良の形態】
【００１８】
以下、図面を参照して本発明の一実施の形態について説明する。
図１、図２、図５乃至図７は、本発明の一実施の形態による表示装置用フィルタを示す構成図であり、図３は比較例としての表示装置用フィルタを示す構成図であり、図４は光学機能層を示す平面図であり、図８は表示装置用フィルタの製造方法を示す工程図であり、図９は光学機能層の製造方法を示す断面図である。
【００１９】
表示装置用フィルタの構成
まず、図１乃至図７により本実施の形態による表示装置用フィルタについて説明する。
【００２０】
図１に示すように、本実施の形態による表示装置用フィルタ１０は、プラズマディスプレイパネル（ＰＤＰ）３０等の映像表示装置の前面に設置されるものである。
【００２１】
このような表示装置用フィルタ１０は、透明基材１１と、透明基材１１上に設けられ外光を効果的に吸収してＰＤＰ３０からの映像のコントラストを高める光学機能層２０とを備えている。
【００２２】
光学機能層２０は、透明樹脂部２１と、この透明樹脂部２１内に埋め込まれた断面くさび状の黒化樹脂部２２とからなり、この黒化樹脂部２２により外光を効果的に吸収することができる。
【００２３】
また黒化樹脂部２２は光を吸収することができるとともに導電性を有する導電性インクからなっている。さらに光学機能層２０を上方から見た場合、光学機能層２０の黒化樹脂部２２がストライプ状（図４（ａ））または格子状（図４（ｂ））に形成されている。これにより、光学機能層２０はＰＤＰ３０から放出され人体に有害な電磁波を効果的に遮蔽する電磁波シールド機能を有している。
【００２４】
光学機能層２０の黒化樹脂部２２を構成する導電性インクとしては、一般に金属微粒子を硬化性有機バインダーと混合したものが用いられる。この金属微粒子として通常使用される金属（フィラー）としては、金、銀、銅、ニッケル、アルミニウム、その他および合金類あるいは異種金属混合系などがある。これらの導電性は、例えば塗料のフィラーとしては銀は１０−５Ω・ｃｍ以上、金は１０−６Ω・ｃｍ以上である。また、硬化性有機バインダー類としてはアクリル樹脂系、ポリエステル樹脂系、塩化ビニル樹脂系、エポキシ樹脂系、フェノール樹脂系、ポリオレフィン系、メラミン樹脂系など良く知られている。これらの金属フィラーを用いた導電性インクは一般市販品であり、かつ導電性が１０−３〜１０−６Ω・ｃｍを示すので、例えばＩＴＯ（Indium Tin Oxide）の導電性１０１〜１０３Ω・ｃｍに比して高く電磁波遮蔽材料として好適である。
【００２５】
また、光学機能層２０の透明樹脂部２１中に近赤外線（near infrared：ＮＩＲ）吸収色素およびネオン光（Ｎｅ）吸収色素が含有されている。これにより、光学機能層２０は、外光を効果的に吸収してＰＤＰ３０からの映像のコントラストを高め、かつＰＤＰ３０から放出される電磁波を遮蔽するのみならず、近赤外線およびネオン光をカットする機能（近赤外線／ネオンカット機能）をも有している。
【００２６】
透明樹脂部２１は、アクリル系、エポキシ系等のＵＶ／ＥＢ硬化性樹脂またはアクリル系、エポキシ系等の熱硬化性樹脂からなる透明樹脂に、近赤外線吸収色素およびネオン吸収色素を添加したものである。ここで近赤外線吸収色素は、８００〜１１００ｎｍの波長の光をカットするようになっており、ネオン吸収色素は、５７０〜６００ｎｍの波長の光をカットするようになっている。
【００２７】
なお、近赤外線吸収色素としては、イモニウム系化合物、ジインモニウム系化合物、フタロシアニン系化合物、アルミニウム塩系化合物、金属錯体化合物等が挙げられる。またネオン吸収色素としては、シアニン系色素、サブフタロシアニン系色素、ポルフィリン、テトラアザポルフィリン系色素等が挙げられる。
【００２８】
なお、光学機能層２０の透明樹脂部２１は、近赤外線カット機能およびネオンカット機能の双方の機能を有しているが、近赤外線カット機能またはネオンカット機能のいずれか一方のみの機能をもっていてもよい。すなわち光学機能層２０の透明樹脂部２１に近赤外線吸収色素またはネオン吸収色素のいずれか一方のみを添加しても良い。
【００２９】
また図１に示すように、透明基材１１上には、反射防止用粘着材１３を介して反射防止層１４が設けられている。他方、光学機能層２０上には表示装置用粘着材（画像表示部側粘着材）２４が設けられている。
【００３０】
反射防止層１４は空気とフィルタ１０との間の屈折率差による反射を防止するとともに、ＰＤＰ３０表面の反射を防止するものである。この反射防止層１４は光学薄膜を積層することにより構成される。なお、反射防止層１４は、透明基材１１上にウエット塗布または真空製膜により形成しても良い。
【００３１】
また反射防止用粘着材１３および画像表示部側粘着材２４としては、粘着性をもつアクリル樹脂等を用いることができる。
【００３２】
なお画像表示部側粘着材２４は、表示装置用フィルタ１０をＰＤＰ３０の前面に接着させるものである。そして表示装置用フィルタ１０をＰＤＰ３０の前面に接着させることにより、表示装置用フィルタ１０とＰＤＰ３０とからなるフィルタ付ＰＤＰ（フィルタ付表示装置）が得られる。
【００３３】
表示装置用フィルタ１０をＰＤＰ３０の前面に装着する方法として、上述のように表示装置用フィルタ１０を画像表示部側粘着材２４を介してＰＤＰ３０の前面に接着させる方法の他、ガラス、フィルム等からなる支持用基材１０Ａ（後述）を有する表示装置用フィルタ１０を準備し、この支持用基材とＰＤＰ３０とを接着させても良い。また支持用基材１０Ａを有する表示装置用フィルタ１０を支持用基材１０ＡがＰＤＰ３０側を向くように配置し、表示装置用フィルタ１０とＰＤＰ３０との間に空間をあけるようにして表示装置用フィルタ１０の周縁をＰＤＰ３０に固定しても良い。さらにまた支持用基材１０Ａを有しない表示装置用フィルタ１０を準備し、表示装置用フィルタ１０とＰＤＰ３０との間に空間をあけるようにして表示装置用フィルタ１０の周縁をＰＤＰ３０に固定しても良い。
【００３４】
図１において、光学機能層２０はＰＤＰ３０からの映像のコントラストを高めるとともにＰＤＰ３０から放出される電磁波を効果的に遮蔽し、かつ近赤外線およびネオン光をカットすることができるので、ＰＤＰ３０からの電磁波を遮蔽する層（電磁波シールド層）と光学機能層２０と近赤外線／ネオンカット層とを別々に設ける必要がなく、表示装置用フィルタ１０を構成する部材の数を減らすことができる。すなわち電磁波シールド層、電磁波シールド層を支持する透明基材、近赤外線／ネオンカット層、および近赤外線／ネオンカット層を支持する透明基材が不要となる。これにより、表示装置用フィルタ１０を製造する工程数を削減することができ、製造コストの低減を図ることができる。さらには表示装置用フィルタ１０の透過率を向上させ、表示装置用フィルタ全体を軽量化することができる。
【００３５】
すなわち、比較例として図３に示す表示装置用フィルタ４０は、近赤外線およびネオン光をカットする機能を有する近赤外線／ネオンカット層２５と、この近赤外線／ネオンカット層２５を支持する第１透明基材１１ａとを有している。このうち第１透明基材１１ａは、第１粘着材１５ａを介して第３透明基材１１ｃに接合されている。そして第３透明基材１１ｃ上に電磁波シールド層１２が支持され、電磁波シールド層１２に反射防止用粘着材１３を介して反射防止層１４が設けられている。
【００３６】
また近赤外線／ネオンカット層２５は、第２粘着材１５ｂを介して第２透明基材１１ｂに接合されている。そして第２透明基材１１ｂ上に光学機能層２０が設けられ、光学機能層２０上に画像表示部側粘着材２４が設けられている。
【００３７】
図３に示す比較例としての表示装置用フィルタ４０において、反射防止層１４と第２透明基材１１ｂとの間に、電磁波シールド層１２と、電磁波シールド層１２を支持する第３透明基材１１ｃと、近赤外線／ネオンカット層２５と、近赤外線／ネオンカット層２５を支持する第１透明基材１１ａとが配置されている。
【００３８】
これに対して、図１に示すように本発明によれば、光学機能層２０の黒化樹脂部２２は光を吸収することができるとともに導電性を有する導電性インクからなり、光学機能層２０の透明樹脂部２１中に近赤外線吸収色素およびネオン吸収色素が含有されている。このため、光学機能層２０のほかに、電磁波を遮蔽する層（電磁波シールド層１２）および近赤外線およびネオン光をカットする層（近赤外線／ネオンカット層２５）を設ける必要はない。
【００３９】
表示装置用フィルタ１０は、更に画像表示部側粘着材２４側または反射防止層１４側に配置され、全体を保持する機能をもつガラス、フィルム等からなる支持用基材１０Ａを有していてもよい（図２）。
【００４０】
なお、図１乃至図２において透明基材１１上に反射防止層用粘着材１３を介して反射防止層１４を設けた例を示したが、これに限らず反射防止層１４の代わりに表面に凹凸をつけて外光を散乱させるぎらつき防止層を設けてもよい。また透明基材１１をパネル側（ＰＤＰ３０側）に配置するとともに、光学機能層２０を観察側（ＰＤＰ３０の反対側）に配置しても良い。この場合、反射防止層１４を透明基材１１側ではなく、光学機能層２０側に設けられる。またこの場合、黒化樹脂部２２の楔形状先端側が観察側を向くように光学機能層２０を配置する。
【００４１】
ところで図５に示すように、光学機能層２０の透明樹脂部２１中に金属粉を更に添加し、これにより更に光学機能層２０の電磁波シールド機能を高めても良い。この場合、光学機能層２０の透明樹脂部２１中に添加される金属粉としては、銅または銀等の粉末を用いることができる。
【００４２】
また図６乃至図７に示すように、光学機能層２０上に、導電性を有する導電層２６を更に設け、これにより更に電磁波シールド機能を高めても良い。この場合、導電層２６は、光学機能層２０の２つの面のうちいずれの面上に設けても良い（図６、図７）。なお、このような導電層２６としては、ＩＴＯ、酸化インジウム、もしくは酸化亜鉛等の透明導電膜、または金、銀、銅、白金、もしくはパラジウム等の金属薄膜を用いることができる。このうち銀は近赤外線を反射する材料なので、導電層２６として銀を用いた場合、導電層２６が近赤外線カット機能を併せ持つ。
【００４３】
表示装置用フィルタの製造方法
次に図１乃至図２に示す表示装置用フィルタ１０の製造方法について、図８（ａ）〜（ｃ）により説明する。
【００４４】
まず図８（ａ）に示すように、透明基材１１を準備する。次に透明基材１１上に、透明樹脂部２１と黒化樹脂部２２とからなる光学機能層２０が形成される（図８（ｂ））。この場合、透明樹脂部２１に近赤外線吸収色素およびネオン吸収色素が含有され、また黒化樹脂部２２は導電性インクからなっている。
【００４５】
その後、透明基材１１上に反射防止層用粘着材１３を介して反射防止層１４を設け、光学機能層２０上に画像表示部側粘着材２４を設けることにより（図８（ｃ））、図１に示すような表示装置用フィルタ１０が得られる。
【００４６】
また、画像表示部側粘着材２４側または反射防止層１４側にガラス、フィルム等からなる支持用基材１０Ａを設けることにより、図２に示すような表示装置用フィルタ１０を得ることができる。
【００４７】
各構成部材の説明
次に表示装置用フィルタ１０を構成する各構成部材について説明する。
【００４８】
（透明基材）
透明基材１１としては、ＰＥＴ製フィルム、アクリル製フィルム等のプラスチックフィルム、あるいは強化ガラスまたは半強化ガラス等を用いることができる。
【００４９】
透明基材１１を構成するプラスチックフィルムは高透明性と耐熱性を有することが望ましく、高分子成形物および高分子成形物の積層体を用いることができる。透明性に関しては可視光線透過率が８０％以上であることが有利であって、耐熱性に関してはガラス転移温度が５０℃以上であることが望ましい。とりわけ、ポリエチレンテレフタレート（ＰＥＴ）、ポリサルフォン（ＰＳ）、ポリエーテルスルホン（ＰＥＳ）、ポリスチレン、ポリエチレンナフタレート、ポリアリルレート、ポリエーテルエーテルケトン（ＰＥＥＫ）、ポリカーボネート（ＰＣ）、ポリプロピレン（ＰＰ）、ポリイミド、トリアセチルセルロース（ＴＡＣ）、ポリメタクリル酸メチル（ＰＭＭＡ）等を挙げることができる。これらのうち、ポリエチレンテレフタレート（ＰＥＴ）製のフィルムを用いることが望ましい。
【００５０】
（光学機能層）
光学機能層２０は透明樹脂部２１と、透明樹脂部２１内に埋込まれた黒化樹脂部２２とからなっている。このうち黒化樹脂部２２はくさび形断面を有しているが、矩形状断面、逆くさび形断面、三角形断面、半円形断面を有していてもよい（図９および図４（ａ）（ｂ）参照）。ここで、図９は光学機能層２０の製造方法を示す断面図である。
【００５１】
図４（ａ）に示すように、光学機能層２０の黒化樹脂部２２は、一線状に帯状となって延びてストライプ状に形成されている。なお表示装置用フィルタ１０をＰＤＰ３０に設置した場合、黒化樹脂部２２の方向は左右方向となる。一方図４（ｂ）に示すように、光学機能層２０の黒化樹脂部２２を格子状に形成し、光学機能層２０の電磁波シールド機能を高めても良い。なお、光学機能層２０の黒化樹脂部２２の形状は、ストライプ状またはメッシュ状（格子状）に限られず、その他幾何学模様状であってもよい。
【００５２】
上述したように光学機能層２０の透明樹脂部２１はＵＶ硬化樹脂等で形成され、かつこの透明樹脂部２１中に近赤外線吸収色素およびネオン吸収色素が含有されている。一方、黒化樹脂部２２は導電性インクからなっている。この黒化樹脂部２２を構成する導電性インクは、上述したように、金、銀、銅、ニッケル、アルミニウム、その他および合金類あるいは異種金属混合系などからなる金属微粒子を、アクリル樹脂系、ポリエステル樹脂系、塩化ビニル樹脂系、エポキシ樹脂系、フェノール樹脂系、ポリオレフィン系、メラミン樹脂系等からなる硬化性有機バインダー類と混合したものである。
【００５３】
次に図９により、光学機能層２０を製造する方法について説明する。図９に示すように、まず透明基材１１上に透明なＵＶ硬化樹脂２１を塗布し、このＵＶ硬化樹脂２１上に型を当てながらＵＶ照射することによりＵＶ硬化樹脂２１を硬化させて、凹部を形成する。
【００５４】
次にＵＶ硬化樹脂２１の凹部内に黒化樹脂部となる導電性インキを充てんし乾燥または硬化させる。このことによりＵＶ硬化樹脂からなる透明樹脂部２１と、黒化樹脂部２２とからなる光学機能層２０を得ることができる。
【００５５】
なお、透明樹脂部２１をＵＶ硬化樹脂で形成する代わりに、熱硬化樹脂または電子線硬化樹脂を用いて形成してもよい。
【００５６】
また他の光学機能層２０の製造方法としては、まず透明基材１１上に導電性インキからなる黒色樹脂を用い、フォトリソグラフィー、インクジェット、その他の印刷法により凸状のパターンを形成し、この凸状のパターン上全面を覆って近赤外線吸収色素およびネオン吸収色素を含有する透明樹脂を塗布して光学機能層２０を製造してもよい。この場合黒色樹脂により導電性インキからなる黒化樹脂部２２が形成され、透明樹脂により透明樹脂部２１が形成される。
【図面の簡単な説明】
【００５７】
【図１】本発明による表示装置用フィルタの一実施の形態を示す構成図。
【図２】本発明による表示装置用フィルタの一実施の形態の変形例を示す構成図。
【図３】比較例としての表示装置用フィルタを示す構成図。
【図４】光学機能層を示す平面図。
【図５】本発明による表示装置用フィルタの一実施の形態の変形例を示す構成図。
【図６】本発明による表示装置用フィルタの一実施の形態の変形例を示す構成図。
【図７】本発明による表示装置用フィルタの一実施の形態の変形例を示す構成図。
【図８】本発明による表示装置用フィルタの製造方法を示す工程図。
【図９】光学機能層を製造する工程を示す図。
【符号の説明】
【００５８】
１０  表示装置用フィルタ
１０Ａ  支持用基材
１１  透明基材
１３  反射防止層用粘着材
１４  反射防止層
２０  光学機能層
２１  透明樹脂部
２２  黒化樹脂部
２４  画像表示部側粘着材
２６  導電層
３０  ＰＤＰ
【図１】
2008256835.tif 000003
【図２】
2008256835.tif 000004
【図３】
2008256835.tif 000005
【図４】
2008256835.tif 000006
【図５】
2008256835.tif 000007
【図６】
2008256835.tif 000008
【図７】
2008256835.tif 000009
【図８】
2008256835.tif 000010
【図９】
2008256835.tif 000011